(57)【要約】【課題】光電変換層に入射する光の量の増加によって変換効率が向上し得る光電変換装置を提供する。【解決手段】光電変換装置２０は、基板１と、互いに間隙を置いて基板１上に設けられた複数の電極とを備える。さらに、光電変換装置２０は、前記電極および前記間隙を覆うように設けられた光電変換層３と、前記間隙に対応する基板１上に、前記電極から絶縁されて設けられた反射部材６とを備える。【選択図】図２
2013051257.tif 000002
【特許請求の範囲】
【請求項１】
基板と、
互いに間隙を置いて前記基板上に設けられた複数の電極と、
該電極および前記間隙を覆うように設けられた光電変換層と、
前記間隙に対応する前記基板上に、前記電極から絶縁されて設けられた反射部材とを備えた光電変換装置。
【請求項２】
前記反射部材の高さが、前記電極の高さよりも低い、請求項１に記載の光電変換装置。
【請求項３】
前記反射部材は、上面視したときに、前記間隙に対応する前記基板上において島状に設けられている、請求項１または請求項２に記載の光電変換装置。
【請求項４】
前記基板は、カリウムおよびナトリウムのいずれか一方を含み、
前記反射部材は、酸化モリブデンからなる、請求項１乃至請求項３のいずれかに記載の光電変換装置。
【請求項５】
前記反射部材は、モリブデンからなる、請求項１乃至請求項３のいずれかに記載の光電変換装置。
【発明の詳細な説明】
【技術分野】
【０００１】
本発明は、光電変換装置に関する。
【背景技術】
【０００２】
太陽光発電等に使用される光電変換装置として、１つの基板上に複数の光電変換体に相当するセルが設けられたものがある。このセルには、例えば、下部電極と化合物半導体を含む半導体膜と上部電極とがこの順に積層されている。そして、隣り合うセルが電気的に直列に接続されることで光電変換装置から出力される電圧が高められ得る。そして、この光電変換装置では、隣り合う下部電極の間に半導体膜が入り込んでいる（例えば、特許文献１）。
【先行技術文献】
【特許文献】
【０００３】
【特許文献１】特開２０００−２５２４９０号公報
【発明の概要】
【発明が解決しようとする課題】
【０００４】
ところで、上記光電変換装置に対しては、変換効率のさらなる向上が求められている。変換効率を向上させる方法としては、上記半導体膜に相当する光電変換層に入射する光の量を増加させる方法が考えられる。特許文献１で開示された光電変換装置では、半導体膜に向かって入射された光が、隣り合う下部電極の間に位置する間隙から基板を介して外部に放出され得る。これにより、光電変換層に入射される光の量が低下する場合があった。
【０００５】
本発明の一つの目的は、光電変換層に入射する光の量の増加によって変換効率が向上し得る光電変換装置を提供することである。
【課題を解決するための手段】
【０００６】
本発明の一の実施形態に係る光電変換装置は、基板と、互いに間隙を置いて前記基板上に設けられた複数の電極とを備える。また、本実施形態では、前記電極および前記間隙を覆うように設けられた光電変換層と、前記間隙に対応する前記基板上に、前記電極から絶縁されて設けられた反射部材とを備える。
【発明の効果】
【０００７】
本発明の一の実施形態に係る光電変換装置によれば、隣り合う電極の間に位置する間隙に対応する基板上に、電極から絶縁されるように反射部材が設けられているため、前記間隙に入射された光を前記反射部材によって光電変換層に再入射させやすくなる。これにより、光電変換層に入射される光の量が増加するため、変換効率が向上する。
【図面の簡単な説明】
【０００８】
【図１】本発明の一実施形態に係る光電変換装置の構成を模式的に示す上面図である。
【図２】図１にて一点鎖線II−IIで示した位置における断面図である。
【図３】本発明の一実施形態に係る光電変換装置の下部電極および反射部材の構成を模式的に示す上面図である。
【発明を実施するための形態】
【０００９】
以下、本発明の一実施形態を図面に基づいて説明する。なお、図面においては同様な構成および機能を有する部分については同じ符号が付されており、下記説明では重複説明が
省略される。また、図面は模式的に示されたものであり、各図における各種構造のサイズおよび位置関係等は正確に図示されたものではない。なお、図１から図３には、光電変換セル１０の配列方向（図１の図面視左右方向）をＸ軸方向とする右手系のＸＹＺ座標系が付されている。
【００１０】
＜(１)光電変換装置の概略構成＞
＜(１−１)光電変換装置の概略構成＞
光電変換装置２０は、図１または図２に示すように、基板１と、該基板１の一主面上に平面的に並べられた複数の光電変換セル１０とを備えている。隣り合う光電変換セル１０は溝部Ｐ３によって分離されている。すなわち、光電変換装置２０では、所定の配列方向（本実施形態では＋Ｘ方向）に沿って、溝部Ｐ３を介して複数の光電変換セル１０が基板１の一主面上に配列されている。図１では、図示の都合上、溝部Ｐ１が上面透視されており、点線で示されている。また、図１では、３つの光電変換セル１０の一部のみが示されている。但し、光電変換装置２０には、図面の左右方向に、多数（例えば、８個）の光電変換セル１０が平面的に（二次元的に）配列されていても良い。そして、例えば、光電変換装置２０のＸ軸方向の両端部に、発電による電圧および電流を得るための電極が設けられ得る。なお、光電変換装置２０には、例えば、多数の光電変換セル１０がマトリックス状に配置されていても良い。
【００１１】
また、例えば、各光電変換セル１０の上面の形状が概ね長方形であり、光電変換装置２０の上面の形状が概ね正方形である態様が採用され得る。なお、各光電変換セル１０の上面の形状は概ね長方形である必要はなく、その他の形状であっても良い。また、光電変換装置２０の上面の形状は概ね正方形である必要はなく、その他の形状であっても良い。但し、光電変換装置２０では、多数の光電変換セル１０が高密度に平面的に配置されていれば、変換効率が向上する。
【００１２】
変換効率は、光電変換装置２０において太陽光のエネルギーが電気エネルギーに変換される割合を示す。例えば、変換効率は、光電変換装置２０から出力される電気エネルギーの値が、光電変換装置２０に入射される太陽光のエネルギーの値で除されて、１００が乗じられることで導出され得る。
【００１３】
＜(１−２)光電変換セルの基本的な構成＞
各光電変換セル１０は、電極（以下、下部電極２とする）、光電変換層３および上部電極４５を備えている。また、各光電変換セル１０には、溝部Ｐ１および溝部Ｐ２が設けられている。そして、光電変換装置２０では、上部電極４５が設けられた側の主面が受光面となっている。
【００１４】
基板１は、複数の光電変換セル１０を支持するものである。基板１に含まれる主な材料としては、例えば、ガラス、セラミックス、樹脂、および金属等が挙げられる。ここでは、基板１が、１〜３ｍｍ以下程度の厚さを有する青板ガラス（ソーダライムガラス）であるものとする。また、ガラスには、カリウムおよびナトリウムのいずれか一方を含有させてもよい。これにより、光吸収層３１を後述するI−III−VI族化合物半導体で構成した場合、光電変換層３のキャリア濃度を増加させることができるため、光電変換層３の変換効率が高められ得る。
【００１５】
下部電極２は、基板１の＋Ｚ側の一主面の上に設けられた導電層である。下部電極２は、図２に示すように、互いに間隙（溝部Ｐ１）を置いて基板１の＋Ｚ側の一主面の上に配列されている。下部電極２に含まれる主な材料には、例えば、モリブデン、アルミニウム、チタン、タンタル、および金等の導電性を有する各種金属等が採用され得る。また、下部電極２の厚さは、例えば、０．２〜１μｍ以下程度である。下部電極２は、例えば、ス
パッタリング法または蒸着法等の公知の薄膜形成方法によって形成され得る。
【００１６】
光電変換層３は、下部電極２の上に設けられており、順に積層された光吸収層３１とバッファ層３２とを有している。光吸収層３１およびバッファ層３２は、主に半導体を含む層であるため、光電変換層３は、主に半導体を含む層（半導体層とも言う）である。
【００１７】
光吸収層３１は、下部電極２の＋Ｚ側の主面（一主面とも言う）の上に設けられており、第１導電型（ここではｐ型の導電型）を有する半導体を主に含む。光吸収層３１の厚さは、例えば、１〜３μｍ以下程度である。また、光吸収層３１は、例えば、I−III−VI族化合物半導体を主として含む。これにより、光吸収層３１の薄層化が可能となり、少ない材料で安価に変換効率が高められ得る。I−III−VI族化合物半導体は、I−III−VI族化合物を主に含む半導体である。
【００１８】
ここで、I−III−VI族化合物としては、I−Ｂ族元素（１１族元素とも言う）とIII−Ｂ族元素（１３族元素とも言う）とVI−Ｂ族元素（１６族元素とも言う）とを主に含む化合物である。I−III−VI族化合物としては、例えば、ＣｕＩｎＳｅ２（二セレン化銅インジウム、ＣＩＳとも言う）、Ｃｕ（Ｉｎ，Ｇａ）Ｓｅ２（二セレン化銅インジウム・ガリウム、ＣＩＧＳとも言う）、およびＣｕ（Ｉｎ，Ｇａ）（Ｓｅ，Ｓ）２（二セレン・イオウ化銅インジウム・ガリウム、ＣＩＧＳＳとも言う）等の材料が採用され得る。ここでは、光吸収層３１が、ＣＩＧＳを主に含むものとする。
【００１９】
なお、光吸収層３１は、例えば、二セレン・イオウ化銅インジウム・ガリウムを主に含む薄膜を表面層として有する二セレン化銅インジウム・ガリウム等の多元化合物半導体の薄膜であっても良い。また、光吸収層３１は、例えば、II−VI族化合物半導体を主に含んでいても良い。II−VI族化合物半導体は、II−VI族化合物を主に含む半導体である。II−VI族化合物は、II−Ｂ族（１２族元素ともいう）とVI−Ｂ族元素とを主に含む化合物である。但し、光吸収層３１が、Ｉ−III−VI化合物半導体を主に含んでいれば、光電変換層３における光電変換の効率（光電変換効率とも言う）が高められ得る。また、光吸収層３１は、例えば、銅（Ｃｕ）、亜鉛（Ｚｎ）、錫（Ｓｎ）および硫黄（Ｓ）を含む、ＣＺＴＳ系のものであってもよい。このようなＣＺＴＳ系化合物半導体は、例えば、Ｃｕ２ＺｎＳｎＳ４が挙げられる。ＣＺＴＳ系化合物半導体は、I-III-VI化合物半導体のようにレアメタルを使用していないため、材料を確保しやすい。
【００２０】
光吸収層３１は、スパッタリング法または蒸着法等といった真空プロセスによって形成され得る。また、光吸収層３１は、塗布法あるいは印刷法と称されるプロセスによっても形成され得る。塗布法あるいは印刷法では、例えば、光吸収層３１に主として含まれる元素の錯体溶液が下部電極２の上に塗布され、その後、乾燥および熱処理が行われる。この塗布法あるいは印刷法と称されるプロセスが用いられることで、光電変換装置２０の製造にかかるコストが低減され得る。
【００２１】
バッファ層３２は、光吸収層３１の＋Ｚ側の主面（一主面とも言う）の上に設けられており、光吸収層３１の第１導電型とは異なる第２導電型（ここではｎ型の導電型）を有する半導体を主に含む。なお、導電型が異なる半導体とは、伝導担体（キャリア）が異なる半導体である。また、光吸収層３１の導電型がｎ型であり、バッファ層３２の導電型がｐ型であっても良い。ここでは、光吸収層３１とバッファ層３２との間にヘテロ接合領域が形成されている。このため、光電変換セル１０では、ヘテロ接合領域を形成する光吸収層３１とバッファ層３２とにおいて光電変換が生じ得る。
【００２２】
バッファ層３２は、化合物半導体を主に含む。バッファ層３２に含まれる化合物半導体としては、例えば、硫化カドミウム（ＣｄＳ）、硫化インジウム（Ｉｎ２Ｓ３）、硫化亜
鉛（ＺｎＳ）、酸化亜鉛（ＺｎＯ）、セレン化インジウム（Ｉｎ２Ｓｅ３）、Ｉｎ（ＯＨ，Ｓ）、（Ｚｎ，Ｉｎ）（Ｓｅ，ＯＨ）、および（Ｚｎ，Ｍｇ）Ｏ等が採用され得る。そして、バッファ層３２が１Ω・ｃｍ以上の抵抗率を有していれば、リーク電流の発生が抑制され得る。なお、バッファ層３２は、例えば、ケミカルバスデポジション（ＣＢＤ）法等によって形成され得る。
【００２３】
また、バッファ層３２は、光吸収層３１の一主面の法線方向に厚さを有する。この厚さは、例えば、１０〜２００ｎｍ以下に設定される。バッファ層３２の厚さが１００〜２００ｎｍ以下であれば、バッファ層３２の上に透光性導電層４がスパッタリング法等で形成される際に、バッファ層３２においてダメージが生じ難くなる。
【００２４】
上部電極４５は、バッファ層３２の＋Ｚ側の主面（一主面とも言う）の上に設けられている。この上部電極４５は、透光性導電層４とグリッド電極部５とを備えている。
【００２５】
透光性導電層４は、バッファ層３２の一主面の上に設けられており、例えば、ｎ型の導電型を有する透明の導電層（透明導電層とも言う）である。この透光性導電層４は、光電変換層３において生じた電荷を取り出す電極（取出電極とも言う）となる。透光性導電層４は、バッファ層３２よりも低い抵抗率を有する材料を主に含む。透光性導電層４には、いわゆる窓層と呼ばれるものが含まれても良いし、窓層と透明導電層とが含まれても良い。
【００２６】
透光性導電層４は、禁制帯幅が広く且つ透明で低抵抗の材料を主に含んでいる。このような材料としては、例えば、酸化亜鉛（ＺｎＯ）、酸化亜鉛の化合物、錫が含まれた酸化インジウム（ＩＴＯ）、および酸化錫（ＳｎＯ２）等の金属酸化物半導体等が採用され得る。酸化亜鉛の化合物は、アルミニウム、ボロン、ガリウム、インジウムおよびフッ素のうちの何れか１つの元素等が含まれたものであれば良い。
【００２７】
透光性導電層４は、スパッタリング法、蒸着法、または化学的気相成長（ＣＶＤ）法等によって形成され得る。透光性導電層４の厚さは、例えば、０．０５〜３μｍ以下であれば良い。ここで、透光性導電層４が、１Ω・ｃｍ未満の抵抗率と、５０Ω／□以下のシート抵抗とを有していれば、透光性導電層４を介して光電変換層３から電荷が良好に取り出され得る。
【００２８】
バッファ層３２および透光性導電層４が、光吸収層３１が吸収し得る光の波長帯域に対して、光を透過させ易い性質（光透過性とも言う）を有していれば、光吸収層３１における光の吸収効率の低下が抑制され得る。また、透光性導電層４の厚さが０．０５〜０．５μｍ以下であれば、透光性導電層４における光透過性が高められると同時に、光電変換によって生じた電流が良好に伝送され得る。さらに、透光性導電層４の絶対屈折率とバッファ層３２の絶対屈折率とが略同一であれば、透光性導電層４とバッファ層３２との界面で光が反射することで生じる入射光のロスが低減され得る。
【００２９】
グリッド電極部５は、透光性導電層４の＋Ｚ側の主面（一主面とも言う）の上に設けられている線状の電極部（線状電極部とも言う）である。グリッド電極部５は、複数の集電部５ａと連結部５ｂと垂下部５ｃとを備えている。複数の集電部５ａは、Ｙ軸方向に離間しており、各集電部５ａがＸ軸方向に延在している。連結部５ｂは、Ｙ軸方向に設けられており、各集電部５ａが接続されている。垂下部５ｃは、連結部５ｂの下部に接続され、溝部Ｐ２を通って隣の光電変換セル１０から延伸されている下部電極２に接続する。
【００３０】
集電部５ａは、光電変換層３において発生して透光性導電層４において取り出された電荷を集電する役割を担う。集電部５ａが設けられることで、透光性導電層４における導電
性が補われるため、透光性導電層４の薄層化が可能となる。その結果、電荷の取り出し効率の確保と、透光性導電層４における光透過性の向上とが両立し得る。なお、グリッド電極部５が、例えば、銀等の導電性が優れた金属を主に含んでいれば、光電変換装置２０における変換効率が向上し得る。また、グリッド電極部５に含まれる金属としては、例えば、銅、アルミニウム、ニッケル等であっても良い。
【００３１】
透光性導電層４および複数の集電部５ａによって集電された電荷は、連結部５ｂと垂下部５ｃとを通じて、隣の光電変換セル１０に伝達される。これにより、光電変換装置２０においては、隣り合う光電変換セル１０が電気的に直列に接続されている。具体的には、一方の光電変換セル１０の上部電極４５の集電部５ａと電気的に接続された垂下部５ｃと、他方の光電変換セル１０の下部電極２とが電気的に接続されることで直列に接続されている。
【００３２】
また、集電部５ａの幅が５０〜４００μｍ以下であれば、隣接する光電変換セル１０の間における良好な導電が確保されつつ、光吸収層３１への光の入射量の低下が抑制され得る。１つの光電変換セル１０に設けられる複数の集電部５ａの間隔は、例えば、２．５ｍｍ程度であれば良い。
【００３３】
＜(１−３)溝部の配置とその役割＞
溝部Ｐ１は、Ｙ軸方向に直線状に延在している。１以上の該溝部Ｐ１が配されていることで、複数の下部電極層２がＸ軸方向に分離されている。すなわち、溝部Ｐ１は、隣り合う下部電極間に設けられた間隙に相当する。図２では、２つの下部電極層２が示されている。溝部Ｐ１には、直上に配された光吸収層３１の延在部分が埋入している。すなわち、光吸収層３１は、下部電極間に位置する間隙（溝部Ｐ１）を覆うように配置されている。これにより、隣り合う光電変換セル１０において、一方の光電変換セル１０の下部電極層２と、他方の光電変換セル１０の下部電極層２とが電気的に分離されている。溝部Ｐ１の幅は、例えば、４０〜４００μｍ以下程度であれば良い。
【００３４】
溝部Ｐ２は、透光性導電層４の一主面から下部電極２の上面に至るまで設けられており、Ｙ軸方向に直線状に延在している。このため、溝部Ｐ２は、光電変換層３と透光性導電層４とが積層された積層部をＸ軸方向に分離している。すなわち、溝部Ｐ２は、光電変換層３を基板１の一主面に垂直な方向に貫通するように設けられる。
【００３５】
溝部Ｐ３は、光電変換セル１０の上面から下部電極２の上面に至るまで設けられており、Ｙ軸方向に延在している。溝部Ｐ３の幅は、例えば、４０〜１０００μｍ以下程度であれば良い。
【００３６】
受光面の上方（ここでは＋Ｚ側）から光電変換装置２０を平面透視した場合、溝部Ｐ１と溝部Ｐ３との間に溝部Ｐ２が設けられている。換言すれば、＋Ｘ方向に、溝部Ｐ１と溝部Ｐ２と溝部Ｐ３とがこの順に設けられている。また、各光電変換セル１０では、下部電極２の上から溝部Ｐ１を越えて、隣の下部電極２の上に至るまで光電変換層３が設けられている。ここで、隣の下部電極２は、隣の光電変換セル１０から延伸している下部電極２である。
【００３７】
そして、受光面の上方（ここでは＋Ｚ側）から光電変換装置２０を平面透視した場合、光電変換装置２０には、溝部Ｐ１および溝部Ｐ２を包含して、溝部Ｐ１と溝部Ｐ２とに挟まれた領域（接続用領域とも言う）と、溝部Ｐ２と溝部Ｐ３とに挟まれた領域と、残余の領域とがある。そして、この残余の領域が、発電に寄与する領域（発電寄与領域とも言う）となる。
【００３８】
＜(１−４)反射部材の配置とその役割＞
光電変換装置２０では、図２に示すように、隣り合う下部電極２の間隙に対応する基板１上に、反射部材６が設けられている。すなわち、反射部材６は、溝部Ｐ１が設けられることによって露出した基板１上に設けられている。反射部材６は、上部電極４５側から入射されて光電変換層３を介して溝部Ｐ１に到達する光を反射させることができる。そのため、溝部Ｐ１から基板１を介して外部に放出される光が低減され得る。これに加えて、溝部Ｐ１に到達する光が反射部材６によって光電変換層３に再入射され得る。これにより、再入射された光は、光電変換に寄与させることができる。その結果、光電変換装置２０の変換効率が向上する。
【００３９】
反射部材６は、下部電極２と絶縁するように設けられている。これにより、隣り合う下部電極２が、反射部材６を介して導通することによって生じ得る短絡の発生を低減できる。下部電極２と絶縁された反射部材６は、例えば、下部電極２と離間するように配置すればよい。また、他の方法としては、反射部材６自体を絶縁性の物質で形成すればよい。
【００４０】
反射部材６は、溝部Ｐ１における基板１上において光を反射させればよく、形状、個数等は特に限定されない。そのため、図２に示すように、反射部材６のＸＺ面における断面形状が、例えば、三角形状、四角形状、円形状であってもよい。このとき、断面形状が円形状であれば、光を乱反射させやすいため、発電寄与領域に入射される光の量を増加させることができる。また、反射部材６は、上面視した場合、図３に示すように、四角形状、円形状または枝状等であってもよい、このとき、平面形状が円形状であれば、光吸収層３１内を進行するクラックの起点の発生を低減できる。これにより、光吸収層３１に生じ得るクラックを低減できるため、光電変換装置２０の信頼性が高まる。また、反射部材６は、図３に示すように、島状に配置されていてもよい。ここで、島状とは、複数の反射部材６が互いに独立して、間隙に対応する基板１上に分布するように配置されていることを指す。すなわち、複数の反射部材６は、基板１上において、平面的に分散している。例えば、溝部Ｐ１のＸ方向における幅が４０μｍの場合、最も近接する反射部材６同士の最短距離が、５〜１０μｍ程度である。また、溝部Ｐ１を上面視して、溝部Ｐ１の面積に対する反射部材６の面積の割合は、０．０１〜１０％程度である。また、＋Ｚ方向における反射部材６の高さ（厚み）は、例えば、０．１〜０．４μｍであればよい。反射部材６の高さは、＋Ｚ方向における下部電極２の高さ（厚み）と同等もしくは下部電極２の高さよりも小さくてもよい。このとき、反射部材６の高さを下部電極２の高さよりも小さくすれば、反射部材６が光吸収層３１内に入り込む体積を小さくすることができる。これにより、光電変換に寄与する光吸収層３１の量が過度に減少しにくくなるため、所望の変換効率を維持しやすい。
【００４１】
反射部材６は、例えば、銀、アルミニウム、モリブデン等を含む金属層で形成され得る。このような金属層は、蒸着法またはスパッタリング法で形成され得る。上述した銀およびアルミニウムは、光の反射率が高いため、反射部材６の反射効果をより高めることができる。一方で、下部電極２と反射部材６とを同じ材質、例えば、モリブデンで構成する場合、反射部材６となり得るモリブデンを残存させるように、溝部Ｐ１をレーザーまたはエッチング等で形成することができる。これにより、製造工程がより簡易になる。また、反射部材６は、例えば、光を反射しやすい金属粒子を分散させたガラスで形成してもよい。これにより、反射部材６が絶縁性の物質となる。このような反射部材２は、例えば、溝部Ｐ１を形成した後、銀またはアルミニウム等の金属粒子が分散されたシリカ等のガラスペーストを所望の位置に塗布し、焼成することによって形成できる。また、基板１にカリウムおよびナトリウムのいずれか一方を含む場合、反射部材６は酸化モリブデンで形成されてもよい。酸化モリブデンは、モリブデン等の金属に比べて、カリウムおよびナトリウムを透過しやすい。そのため、酸化モリブデンからなる反射部材６であれば、カリウムおよびナトリウムが光電変換層３に拡散されやすくなる。これにより、光電変換層３内におけ
るカリウムおよびナトリウムの含有量が増加するため、キャリア濃度を増加させ得る。その結果、変換効率がより向上する。
【００４２】
＜(２)光電変換装置の製造プロセス＞
ここで、上記構成を有する光電変換装置２０の製造プロセスの一例について説明する。以下では、I−III−VI族化合物半導体を主に含む光吸収層３１が塗布法あるいは印刷法が用いられて形成され、さらにバッファ層３２が形成される場合を例として説明する。
【００４３】
＜(２−１)下部電極２の形成＞
まず、洗浄された基板１の一主面の略全面に、スパッタリング法が用いられて、モリブデンを主に含む下部電極２が形成される。このとき、スパッタリング法による圧力は、３〜４Ｐａである。また、下部電極２の厚みは、０．２〜０．３μｍである。
【００４４】
＜(２−２)溝部Ｐ１および反射部材６の形成＞
次に、下部電極２の上面のうちの所定の形成対象位置からその直下の基板１の上面にかけて、反射部材６および直線状の溝部Ｐ１が形成される。溝部Ｐ１は、例えば、ＹＡＧレーザーが走査されつつ所定の形成対象位置に照射されることで形成され得る。このとき、ＹＡＧレーザーが走査された範囲において、部分的にモリブデンが残存させることによって、反射部材６を形成する。具体的には、溝部Ｐ１の形成対象位置となる下部電極２の表面に焦点を合わせてＹＡＧレーザーを照射するときに、レーザーの出力、パルス幅およびピッチを適宜調整することによって、島状になるように反射部材６となるモリブデンを残存させることができる。これにより、溝部Ｐ１および反射部材６を形成できる。
【００４５】
また、溝部Ｐ１および反射部材６は、エッチングでも形成できる。具体的に、まず、溝部Ｐ１の形成対象位置を除く部位にマスクを設ける。このとき、マスクは、反射部材６の形成対象位置にも設けるようにする。次いで、ＣＦ４、ＳＦ６等を含むガスでもってドライエッチングをすることによって、溝部Ｐ１および反射部材６を形成できる。
【００４６】
なお、反射部材６を酸化モリブデンで形成する場合は、上記した方法でモリブデンからなる反射部材６を形成した後、酸素雰囲気下で２００〜４００℃で焼成すればよい。
【００４７】
＜(２−３)光電変換層３の形成＞
次に、下部電極２の上に、光吸収層３１とバッファ層３２とが順次に形成されることで、光電変換層３が形成される。
【００４８】
ここで、光吸収層３１は、所定の溶液が、下部電極２の表面に塗布された後に、乾燥および熱処理が順に施されることで形成され得る。所定の溶液は、例えば、カルコゲン元素含有有機化合物と塩基性有機溶剤とを含む溶媒（混合溶媒とも言う）に、Ｉ−Ｂ族金属とIII−Ｂ族金属とが直接溶かされることで作製され得る。所定の溶液では、例えば、Ｉ−Ｂ族金属とIII−Ｂ族金属との合計濃度が１０ｗｔ％以上となり得る。所定の溶液を塗布する方法としては、スピンコータ、スクリーン印刷、ディッピング、スプレーおよびダイコータ等の種々の手法が採用され得る。
【００４９】
なお、カルコゲン元素含有有機化合物とは、カルコゲン元素を含む有機化合物である。カルコゲン元素は、VI−Ｂ族元素のうちの硫黄、セレン、テルルである。カルコゲン元素含有有機化合物としては、例えば、チオール、スルフィド、ジスルフィド、セレノール、セレニドおよびジセレニド等が採用され得る。
【００５０】
ここでは、例えば、光吸収層３１の一形成方法として、主に下記工程(ｉ)〜(iii)が順に行われる形成方法が採用され得る。(ｉ)ベンゼンセレノールが、ピリジンに対し１００
ｍｏｌ％となるように溶解させられて混合溶媒が作製される。(ii)この混合溶媒に、地金の銅、地金のインジウム、地金のガリウム、および地金のセレンが直接溶解させられて溶液が作製される。(iii)この溶液が、下部電極２の表面にブレード法によって塗布された後に、乾燥されて皮膜が形成され、この皮膜に対して水素ガスの雰囲気下で熱処理が施される。
【００５１】
なお、金属が混合溶媒に直接溶解させられる処理は、単体金属または合金の地金が、直接、混合溶媒に混入され、溶解させられる処理のことである。乾燥は、例えば、還元雰囲気下で行われれば良い。乾燥温度は、例えば、５０〜３００℃以下であれば良い。熱処理が還元雰囲気で行われれば、皮膜の酸化が低減されて良好なI−III−VI族化合物半導体が得られる。還元雰囲気は、例えば、窒素雰囲気、水素雰囲気および水素と窒素またはアルゴンの混合気体の雰囲気のうち何れかであれば良い。熱処理温度は、例えば、４００〜６００℃以下であれば良い。
【００５２】
バッファ層３２は、ケミカルバスデポジション法（ＣＢＤ法）によって形成される。例えば、酢酸カドミウムとチオ尿素とがアンモニアに溶解させられることで作製された溶液に光吸収層３１の形成までが行われた基板１が浸漬されることで、ＣｄＳを主に含むバッファ層３２が形成され得る。
【００５３】
＜(２−４)透光性導電層４の形成＞
次に、光電変換層３の上に透光性導電層４が形成される。透光性導電層４は、スパッタリング法、蒸着法または化学的気相成長（ＣＶＤ）法等で形成され得る。例えば、バッファ層３２の上に、アルミニウムが添加された酸化亜鉛を主に含む透明な透光性導電層４が形成される。
【００５４】
＜(２−５)溝部Ｐ２の形成＞
次に、透光性導電層４の上面のうちの所定の形成対象位置から下部電極２の上面に至る領域に、溝部Ｐ２が形成される。溝部Ｐ２は、スクライブ針が用いられたメカニカルスクライビングによって形成され得る。なお、溝部Ｐ２は、溝部Ｐ１と同様に、レーザー光によって形成されても良い。
【００５５】
＜(２−６)グリッド電極部５の形成＞
次に、溝部Ｐ２が形成された透光性導電層４の上面のうちの所定の形成対象位置から溝部Ｐ２の内部にかけてグリッド電極部５が形成される。
【００５６】
グリッド電極部５は、例えば、銀等の金属粉が樹脂製のバインダー等に分散させられた金属ペーストが集電部５ａおよび連結部５ｂを有するように印刷され、印刷後の金属ペーストが乾燥によって固化されることで形成され得る。このとき、溝部Ｐ２にも金属ペーストが入り込み、乾燥によって固化されることでグリッド電極部５の垂下部５ｃが形成される。ここで言う固化には、金属ペーストに含まれるバインダーが熱可塑性樹脂である場合における熔融後の固化と、バインダーが熱硬化性樹脂および光硬化性樹脂等の硬化性樹脂である場合における硬化による固化とが含まれる。
【００５７】
金属ペーストとしては、銀の含有率が８５〜９８ｗｔ％以下であり、樹脂成分の含有率が２〜１５ｗｔ％以下であるものが採用され得る。例えば、金属ペーストにおける銀の含有率が８８〜９２ｗｔ％以下であれば、印刷に適した粘性と良好な導電性とが得られる。
【００５８】
＜(２−７)溝部Ｐ３の形成＞
グリッド電極部５が形成された後、透光性導電層４の上面のうちの所定の形成対象位置から下部電極２の上面に至る領域に、溝部Ｐ３が形成される。これにより、図１および図
２で示された光電変換装置２０が得られる。溝部Ｐ３は、溝部Ｐ２と同様に、スクライブ針が用いられたメカニカルスクライビングによって形成され得る。このとき、グリッド電極部５の端部が若干削られても良い。
【００５９】
なお、本発明は上述の実施の形態に限定されるものではなく、本発明の要旨を逸脱しない範囲において種々の変更、改良等が可能である。
【符号の説明】
【００６０】
１：基板
２：下部電極（電極）
３：光電変換層
３１：光吸収層
３２：バッファ層
４：透光性導電層
５：グリッド電極部
５ａ：集電部
５ｂ：連結部
５ｃ：垂下部
６：反射部材
１０：光電変換セル
２０：光電変換装置
４５：上部電極
Ｐ１、Ｐ２、Ｐ３：溝部
【図１】
2013051257.tif 000003
【図２】
2013051257.tif 000004
【図３】
2013051257.tif 000005